(57)【要約】  本発明に係る有機エレクトロルミネッセンス素子は、発光層と、発光層の厚み方向の第１面に配置される第１電極層と、発光層の厚み方向の第２面に配置される第２電極層と、導電性層と、絶縁層と、を備える。発光層は、第１電極層と第２電極層との間に所定の電圧が印加されると光を放射するように構成される。第２電極層は、第２面を覆う電極部と、第２面を露出させるように電極部に形成される開口部と、を有する。前記導電性層は、光を透過させるように構成され、第２面を覆うように第２電極層と第２面との間に介在される。絶縁層は、厚み方向において電極部と重なるように第２面と導電性層との間に介在される。
2012160926.tif 000002
【特許請求の範囲】
【請求項１】
発光層と、
前記発光層の厚み方向の第１面上に配置される第１電極層と、
前記発光層の厚み方向の第２面上に配置される第２電極層と、
導電性層と、
絶縁層と、
を備え、
前記発光層は、前記第１電極層と前記第２電極層との間に所定の電圧が印加されると光を放射するように構成され、
前記第２電極層は、前記第２面を覆う電極部と、前記第２面を露出させるように前記電極部に形成される開口部と、を有し、
前記導電性層は、前記光を透過させるように構成され、前記第２面を覆うように前記第２電極層と前記第２面との間に介在され、
前記絶縁層は、前記厚み方向において前記電極部と重なるように前記第２面と前記導電性層との間に介在される
ことを特徴とする有機エレクトロルミネッセンス素子。
【請求項２】
前記導電性層は、前記第２面のうち前記開口部から露出する領域を覆う第１部位と、前記絶縁層と前記電極部との間に介在される第２部位と、を有し、
前記第１部位の厚さは、前記絶縁層と前記第２部位と前記電極部との厚さの合計よりも小さい
ことを特徴とする請求項１記載の有機エレクトロルミネッセンス素子。
【請求項３】
ホール注入層をさらに備え、
前記第１電極層は、陰極であり、
前記第２電極層は、陽極であり、
前記ホール注入層は、前記発光層と前記導電性層および前記電極部との間に介在され、
前記絶縁層は、前記ホール注入層と前記導電性層との間に位置する
ことを特徴とする請求項１記載の有機エレクトロルミネッセンス素子。
【請求項４】
電子ブロッキング層をさらに備え、
前記第１電極層は、陰極であり、
前記第２電極層は、陽極であり、
前記導電性層は、ホール注入層として機能するように構成され、
前記電子ブロッキング層は、前記発光層と前記導電性層および前記電極部との間に介在され、
前記絶縁層は、前記電子ブロッキング層と前記導電性層との間に位置する
ことを特徴とする請求項１記載の有機エレクトロルミネッセンス素子。
【請求項５】
前記第２電極層は、金属の粉末と有機バインダとの混合物を用いて形成される
ことを特徴とする請求項１記載の有機エレクトロルミネッセンス素子。
【請求項６】
前記導電性層は、導電性ナノ構造体が混入された透明媒体を用いて形成される透明導電膜、あるいは、前記光を透過させることができる厚みの金属薄膜である
ことを特徴とする請求項１記載の有機エレクトロルミネッセンス素子。
【請求項７】
前記第１電極層および前記第２電極層それぞれの材料の抵抗率が、透明導電性酸化物の抵抗率よりも低い
ことを特徴とする請求項１記載の有機エレクトロルミネッセンス素子。
【発明の詳細な説明】
【技術分野】
【０００１】
本発明は、有機エレクトロルミネッセンス素子に関するものである。
【背景技術】
【０００２】
従来から、図７に示す構成の有機エレクトロルミネッセンス素子が提案されている（文献１［日本国公開特許公報２００６−３３１６９４号］）。【０００３】
この有機エレクトロルミネッセンス素子は、一方の電極（陰極）１０１が基板１０４の表面に積層され、電極１０１の表面上に電子注入・輸送層１０５を介して発光層１０３が積層され、発光層１０３上に、ホール注入・輸送層１０６を介して他方の電極（陽極）１０２が積層されている。【０００４】
また、この有機エレクトロルミネッセンス素子は、基板１０４の上記表面側に封止部材１０７を備えている。したがって、この有機エレクトロルミネッセンス素子では、発光層１０３で発光した光が、光透過性電極として形成される電極１０２、透明体で形成される封止部材１０７を通して放射されるようになっている。【０００５】
反射性の電極１０１の材料としては、例えば、Ａｌ、Ｚｒ、Ｔｉ、Ｙ、Ｓｃ、Ａｇ、Ｉｎなどが挙げられている。また、光透過性電極である電極１０２の材料としては、例えば、インジウム−錫酸化物（ＩＴＯ）、インジウム−亜鉛酸化物（ＩＺＯ）などが挙げられている。【０００６】
ところで、有機エレクトロルミネッセンス素子を高輝度で点灯させるためには、より大きな電流を流す必要がある。しかしながら、有機エレクトロルミネッセンス素子は、一般的に、ＩＴＯ膜からなる陽極のシート抵抗が、金属膜、合金膜、金属化合物膜などからなる陰極のシート抵抗に比べて高いため、陽極での電位勾配が大きくなって、輝度の面内ばらつきが大きくなってしまう。【０００７】
また、従来から、スパッタ法により形成されるＩＴＯ膜からなる電極を備えた構成の問題点を解決するエレクトロルミネセンス・ランプとして、ＩＴＯ膜からなる電極を用いずに構成されたエレクトロルミネセンス・ランプが提案されている（文献２［日本国公表特許公報２００２−５０２５４０号］）。【０００８】
文献２には、例えば、図８に示すように、第１の導電層２２０、エレクトロルミネセンス物質２３０、第２の導電層２４０および基板２４５を備え、第１の導電層２２０が、矩形の開口２５０を有する矩形格子電極により構成されてなるエレクトロルミネセンス・ランプ２１０が提案されている。【０００９】
ここで、文献２には、第１の導電層２２０および第２の導電層２４０を、銀インク、炭素インクなどの導電性インクで形成することが好ましい旨が記載されている。【００１０】
また、文献２には、第１の導電層２２０、エレクトロルミネセンス物質２３０、第２の導電層２４０を、スクリーン印刷法やオフセット印刷法などにより形成することが記載されている。【００１１】
なお、文献２には、均一な明るさのエレクトロルミネセンス・ランプ２１０が必要な場合は、ランプ表面にわたって開口２５０の密度を略一定とすることが記載されている。【００１２】
ところで、図８に示した構成のエレクトロルミネセンス・ランプ２１０では、第１の導電層２２０が開口２５０を有しているので、第１の導電層２２０からエレクトロルミネセンス物質２３０における第１の導電層２２０直下の部位のみへキャリアが注入される。【００１３】
このため、エレクトロルミセセンス・ランプ２１０では、エレクトロルミネッセンス物質２３０において開口２５０に対応する部位での発光効率が低下し、外部量子効率が低下してしまう懸念がある。
【発明の開示】
【００１４】
本発明は上記事由に鑑みて為されたものであり、その目的は、輝度むらの低減を図ることが可能で且つ外部量子効率の向上を図ることが可能な有機エレクトロルミネッセンス素子を提供することにある。
【００１５】
本発明に係る第１の形態の有機エレクトロルミネッセンス素子は、発光層と、発光層の厚み方向の第１面に配置される第１電極層と、発光層の厚み方向の第２面に配置される第２電極層と、導電性層と、絶縁層と、を備える。発光層は、第１電極層と第２電極層との間に所定の電圧が印加されると光を放射するように構成される。第２電極層は、第２面を覆う電極部と、第２面を露出させるように電極部に形成される開口部と、を有する。前記導電性層は、光を透過させるように構成され、第２面を覆うように第２電極層と第２面との間に介在される。絶縁層は、厚み方向において電極部と重なるように第２面と導電性層との間に介在される。
【００１６】
本発明に係る第２の形態の有機エレクトロルミネッセンス素子では、第１の形態に加えて、前記導電性層は、前記第２面のうち前記開口部から露出する領域を覆う第１部位と、前記絶縁層と前記電極部との間に介在される第２部位と、を有する。前記第１部位の厚さは、前記絶縁層と前記第２部位と前記電極部との厚さの合計よりも小さい。
【００１７】
本発明に係る第３の形態の有機エレクトロルミネッセンス素子は、第１または第２の形態に加えて、ホール注入層を備える。前記第１電極層は、陰極である。前記第２電極層は、陽極である。前記ホール注入層は、前記発光層と前記導電性層との間に介在される。前記絶縁層は、前記ホール注入層と前記導電性層との間に位置する。
【００１８】
本発明に係る第４の形態の有機エレクトロルミネッセンス素子は、第１または第２の形態に加えて、電子ブロッキング層を備える。前記第１電極層は、陰極である。前記第２電極層は、陽極である。前記導電性層は、ホール注入層として機能するように構成される。前記電子ブロッキング層は、前記発光層と前記導電性層との間に介在される。前記絶縁層は、前記電子ブロッキング層と前記導電性層との間に位置する。
【００１９】
本発明に係る第５の形態の有機エレクトロルミネッセンス素子では、第１〜第４の形態のいずれかに加えて、前記第２電極層は、金属の粉末と有機バインダとの混合物を用いて形成される。
【００２０】
本発明に係る第６の形態の有機エレクトロルミネッセンス素子では、第１〜第５の形態のいずれかに加えて、前記導電性層は、導電性ナノ構造体が混入された透明媒体を用いて形成される透明導電膜、あるいは、前記光を透過させることができる厚みの金属薄膜である。
【００２１】
本発明に係る第７の形態の有機エレクトロルミネッセンス素子では、第１〜第６の形態のいずれかに加えて、前記第１電極層および前記第２電極層それぞれの材料の抵抗率が、透明導電性酸化物の抵抗率よりも低い。
【図面の簡単な説明】
【００２２】
【図１】実施形態１の有機エレクトロルミネッセンス素子の概略断面図である。
【図２】実施形態１の有機エレクトロルミネッセンス素子における第２電極の概略平面図である。
【図３】実施形態１の有機エレクトロルミネッセンス素子の要部概略断面図である。
【図４】実施形態１の有機エレクトロルミネッセンス素子における第２電極の他の構成例の概略平面図である。
【図５】実施形態１の有機エレクトロルミネッセンス素子における第２電極の別の構成例の概略平面図である。
【図６】実施形態２の有機エレクトロルミネッセンス素子の要部概略断面図である。
【図７】従来例の有機エレクトロルミネッセンス素子の概略断面図である。
【図８】従来例のエレクトロルミネセンス・ランプの透視上面および断面図である。
【発明を実施するための形態】
【００２３】
（実施形態１）
以下、本実施形態の有機エレクトロルミネッセンス素子について図１〜図３に基づいて説明する。
【００２４】
有機エレクトロルミネッセンス素子は、基板１０と、基板１０の一表面（図１における上面）側に設けられた第１電極２０と、基板１０の上記一表面側で第１電極２０に対向した第２電極４０と、第１電極２０と第２電極４０との間にあり発光層３２を含む機能層３０とを備えている。
【００２５】
すなわち、有機エレクトロルミネッセンス素子（有機発光ダイオード）は、発光層３２と、第１電極（第１電極層）２０と、第２電極（第２電極層）４０と、を備える。第１電極２０は、発光層３２の厚み方向（図１における上下方向）の第１面（図１における下面）３２ａ上に配置される。第２電極４０は、発光層３２の厚み方向の第２面（図１における上面）３２ｂ上に配置される。
【００２６】
なお、第１電極２０は、必ずしも、発光層３２の第１面３２ａに直接的に形成されている必要はない。また、第２電極４０は、必ずしも、発光層３２の第２面３２ｂに直接的に形成されている必要はない。
【００２７】
また、有機エレクトロルミネッセンス素子は、第１電極２０に第１引出し配線（図示せず）を介して電気的に接続された第１端子部（図示せず）と、第２電極４０に第２引出し配線４６を介して電気的に接続された第２端子部４７とを備えている。第１引出し配線、第１端子部、第２引出し配線４６および第２端子部４７は、基板１０の上記一表面側に設けられている。
【００２８】
また、有機エレクトロルミネッセンス素子は、第２引出し配線４６と機能層３０、第１電極２０、第１引出し配線とを電気的に絶縁する絶縁膜６０が基板１０の上記一表面側に設けられている。この絶縁膜６０は、基板１０の上記一表面と第１電極２０の側面と機能層３０の側面と、機能層３０における第２電極４０側の表面（図１における上面）の外周部とに跨って形成されている。
【００２９】
また、有機エレクトロルミネッセンス素子は、第１電極２０および第２電極４０それぞれの抵抗率（電気抵抗率）を、透明導電性酸化物（Transparent Conducting Oxide：ＴＣＯ）の抵抗率（電気抵抗率）よりも低くしてある。透明導電性酸化物としては、例えば、ＩＴＯ、ＡＺＯ、ＧＺＯ、ＩＺＯなどがある。
【００３０】
また、有機エレクトロルミネッセンス素子は、第２電極４０が、機能層３０からの光取出し用の第１開口部４１（図２および図３参照）を有している。すなわち、第２電極４０は、図１に示すように、発光層３２の第２面３２ｂを覆う電極部（電極パターン）４０ａと、発光層３２の第２面３２ｂを露出させるように電極パターン４０ａに形成される開口部（第１開口部）４１と、を有する。本実施形態では、第２電極４０は、複数の開口部４１を有する。
【００３１】
また、有機エレクトロルミネッセンス素子は、機能層３０が、発光層３２の第２電極４０側において第２電極４０の厚み方向への投影領域にあり機能層３０からの光取出し用の第２開口部３７（図３参照）を有する絶縁層３５を含んでいる。
【００３２】
また、有機エレクトロルミネッセンス素子は、第２電極４０と絶縁層３５との間と、第２開口部３７とに亘って、第２電極４０と機能層３０とに接し且つ光透過性を有する導電性層５０が設けられている。
【００３３】
すなわち、有機エレクトロルミネッセンス素子は、さらに、導電性層５０と、絶縁層３５と、を備える。
【００３４】
導電性層５０は、発光層３２から放射される光を透過させるように構成される。導電性層５０は、発光層３２の第２面３２ｂを覆うように第２電極層４０と第２面３２ｂとの間に介在される。したがって、導電性層５０は、第２電極層４０を発光層３２（機能層３０）に電気的に接続する。すなわち、導電性層５０は、発光層３２の第２面３２ｂに均一に電圧を与えるための補助電極層として機能する。特に、本実施形態では、導電性層５０は、発光層３２の第２面３２ｂの全体を覆うように形成されている。
【００３５】
絶縁層３５は、発光層３２の厚み方向において電極部（電極パターン）４０ａと重なるように第２面３２ｂと導電性層５０との間に介在される。より詳しくは、絶縁層３５は、発光層３２の厚み方向において電極部４０ａと重なるが第１開口部４１とは重ならないように、第２面３２ｂと導電性層５０との間に介在される。なお、絶縁層３５は、厳密な意味で、第１開口部４１と重ならないように第２面３２ｂと導電性層５０との間に介在されている必要はない。つまり、絶縁層３５は、第１開口部４１を通じた光の放射を過度に妨げなければ、第１開口部４１と部分的に重なっていてもよい。
【００３６】
これにより、有機エレクトロルミネッセンス素子は、第２電極４０側から光を取り出すことが可能となる。要するに、本実施形態の有機エレクトロルミネッセンス素子は、トップエミッション型の有機エレクトロルミネッセンス素子として用いることが可能となる。
【００３７】
有機エレクトロルミネッセンス素子は、基板１０の上記一表面側に対向配置され透光性を有するカバー基板７０と、基板１０の周部とカバー基板７０の周部との間に介在する枠状（本実施形態では、矩形枠状）のフレーム部８０とを備えていることが好ましい。
【００３８】
また、有機エレクトロルミネッセンス素子は、基板１０とカバー基板７０とフレーム部８０とで囲まれる空間に、第１電極２０、機能層３０、第２電極４０、導電性層５０などからなる素子部１を封止する透光性材料（例えば、透光性樹脂など）からなる封止部９０を備えていることが好ましい。
【００３９】
以下、有機エレクトロルミネッセンス素子の各構成要素について詳細に説明する。
【００４０】
基板１０は、平面視形状を矩形状としてある。ここで、基板１０の平面視形状は、矩形状に限らず、例えば、矩形状以外の多角形状、円形状などでもよい。
【００４１】
基板１０としては、ガラス基板を用いているが、これに限らず、例えば、プラスチック板や、金属板などを用いてもよい。ガラス基板の材料としては、例えば、ソーダライムガラス、無アルカリガラスなどを採用することができる。また、プラスチック板の材料としては、例えば、ポリエチレンテレフタラート、ポリエチレンナフタレート、ポリエーテルサルフォン、ポリカーボネートなどを採用することができる。また、金属板の材料としては、例えば、アルミニウム、銅、ステンレス鋼などを採用することができる。プラスチック板を用いる場合は、プラスチック基板の表面にＳｉＯＮ膜、ＳｉＮ膜などが成膜されたものを用いることで、水分の透過を抑えることが好ましい。なお、基板１０は、リジッドなものでもよいし、フレキシブルなものでもよい。
【００４２】
基板１０としてガラス基板を用いる場合には、基板１０の上記一表面の凹凸が有機エレクトロルミネッセンス素子のリーク電流などの発生原因となることがある（有機エレクトロルミネッセンス素子の劣化原因となることがある）。このため、基板１０としてガラス基板を用いる場合には、上記一表面の表面粗さが小さくなるように高精度に研磨された素子形成用のガラス基板を用意することが好ましい。
【００４３】
基板１０の上記一表面の表面粗さについては、ＪＩＳ  Ｂ  ０６０１−２００１（ＩＳＯ  ４２８７−１９９７）で規定されている算術平均粗さＲａが１０ｎｍ以下であることが好ましく、数ｎｍ以下であることが、より好ましい。これに対して、基板１０としてプラスチック板を用いる場合には、特に高精度な研磨を行わなくても、上記一表面の算術平均粗さＲａが数ｎｍ以下のものを低コストで得ることが可能である。
【００４４】
カバー基板７０としては、ガラス基板を用いているが、これに限らず、例えば、プラスチック板などを用いてもよい。ガラス基板の材料としては、例えば、ソーダライムガラス、無アルカリガラスなどを採用することができる。また、プラスチック板の材料としては、例えば、ポリエチレンテレフタラート、ポリエチレンナフタレート、ポリエーテルサルフォン、ポリカーボネートなどを採用することができる。
【００４５】
本実施形態では、カバー基板７０として、平板状のものを用いているが、これに限らず、基板１０との対向面に、上述の素子部１を収納する収納凹所を形成したものを用い、上記対向面における収納凹所の周部を全周に亘って基板１０側と接合するようにしてもよい。
【００４６】
この場合は、別部材のフレーム部８０を用いる必要がなくなるという利点がある。一方、平板状のカバー基板７０と枠状のフレーム部８０とを別部材により構成している場合には、カバー基板７０に要求される光学的な物性（光透過率、屈折率など）と、フレーム部８０に要求される物性（ガスバリア性など）との両方の要求を各別に満たす材料を採用することが可能になるという利点がある。
【００４７】
カバー基板７０における外面側（基板１０側とは反対の面側、図１における上面側）には、発光層３２から放射された光の上記外面での反射を抑制する光取出し構造部（図示せず）を備えていることが好ましい。
【００４８】
このような光取出し構造部としては、例えば、２次元周期構造を有した凹凸構造部が挙げられる。このような２次元周期構造の周期は、発光層３２で発光する光の波長が例えば３００〜８００ｎｍの範囲内にある場合、媒質内の波長をλ（真空中の波長を媒質の屈折率で除した値）とすれば、波長λの１／４〜１０倍の範囲で適宜設定することが望ましい。このような凹凸構造部は、例えば、カバー基板７０の上記外面側に、例えば、熱インプリント法（熱ナノインプリント法）、光インプリント法（光ナノインプリント法）などのインプリント法により、予め形成することが可能である。
【００４９】
また、カバー基板７０の材料によっては、カバー基板７０を射出成形により形成するようにし、射出成形時に適宜の金型を用いて、カバー基板７０に凹凸構造部を直接形成することも可能である。また、凹凸構造部は、カバー基板７０とは別部材により構成することも可能であり、例えば、プリズムシート（例えば、株式会社きもと製のライトアップ（登録商標）ＧＭ３のような光拡散フィルムなど）により構成することができる。
【００５０】
本実施形態の有機エレクトロルミネッセンス素子では、上述の光取出し構造部を備えることにより、発光層３２から放射されカバー基板７０の上記外面側まで到達した光の反射ロスを低減でき、光取り出し効率の向上を図ることが可能となる。
【００５１】
フレーム部８０と基板１０の上記一表面側とを接合する第１接合材料としては、エポキシ樹脂を用いているが、これに限らず、例えば、アクリル樹脂などを採用してもよい。第１接合材料として用いるエポキシ樹脂やアクリル樹脂は、例えば、紫外線硬化型のものでもよいし、熱硬化型のものでもよい。また、第１接合材料として、エポキシ樹脂にフィラー（例えば、シリカ、アルミナなど）を含有させたものを用いてもよい。ここで、フレーム部８０は、基板１０の上記一表面側に対して、フレーム部８０における基板１０側との対向面を全周に亘って気密的に接合してある。
【００５２】
また、フレーム部８０とカバー基板７０とを接合する第２接合材料としては、エポキシ樹脂を用いているが、これに限らず、例えば、アクリル樹脂、フリットガラスなどを採用してもよい。第２接合材料として用いるエポキシ樹脂やアクリル樹脂は、例えば、紫外線硬化型のものでもよいし、熱硬化型のものでもよい。また、第２接合材料として、エポキシ樹脂にフィラー（例えば、シリカ、アルミナなど）を含有させたものを用いてもよい。ここで、フレーム部８０は、カバー基板７０に対して、フレーム部８０におけるカバー基板７０との対向面を全周に亘って気密的に接合してある。
【００５３】
絶縁膜６０の材料としては、例えば、ポリイミド、ノボラック樹脂、エポキシ樹脂などを用いることができる。
【００５４】
封止部９０の材料である透光性材料としては、例えば、エポキシ樹脂やシリコーン樹脂などの透光性樹脂を用いることができるが、機能層３０との屈折率差の小さな材料が、より好ましい。また、透光性材料は、透光性樹脂にガラスなどからなる光拡散材を混合したものを用いてもよい。また、透光性材料は、有機成分と無機成分とがｎｍレベルもしくは分子レベルで混合、結合した有機・無機ハイブリッド材料を用いてもよい。
【００５５】
本実施形態の有機エレクトロルミネッセンス素子では、第１電極２０が陰極を構成し、第２電極４０が陽極を構成している。
【００５６】
そして、機能層３０は、第１電極２０側から順に、発光層３２、インターレイヤー３３、キャリア注入層３４、絶縁層３５を備えている。
【００５７】
本実施形態の有機エレクトロルミネッセンス素子では、絶縁層３５は、発光層３２の厚み方向において電極部（電極パターン）４０ａと重なるように発光層３２の第２面３２ｂ（本実施形態では、キャリア注入層３４の表面）と導電性層５０との間に介在されている。
【００５８】
たとえば、絶縁層３５は、図３に示すように、発光層３２の第２面３２ｂを覆う絶縁部（絶縁パターン）３８と、発光層３２の第２面３２ｂを露出させるように絶縁パターン３８に形成される開口部（第２開口部）３７と、を有する。本実施形態では、絶縁層３５は、複数の開口部３７を有する。本実施形態の有機エレクトロルミネッセンス素子では、絶縁層３５は、第２電極４０とほぼ同じ形（正方形状）に形成されている。
【００５９】
絶縁層３５は、発光層３２の厚み方向において、絶縁パターン３８が第２電極４０の電極パターン４０ａに、第２開口部３７が第１開口部４１に、それぞれ重なるようにして、発光層３２上に配置される。
【００６０】
ここで、第１電極２０から機能層３０へ注入する第１キャリアは電子であり、第２電極４０から機能層３０へ注入する第２キャリアは正孔である。
【００６１】
ここで、第１電極２０と発光層３２との間には、キャリア注入層（以下、第１キャリア注入層と称する）を設けることが好ましい。発光層３２における第１電極２０側にある第１キャリア注入層は、電子注入層であり、発光層３２における第２電極４０側にあるキャリア注入層３４（以下、第２キャリア注入層３４と称する）は、ホール注入層である。
【００６２】
なお、第１電極２０が陽極を構成し、第２電極４０が陰極を構成する場合には、例えば、第１キャリア注入層としてホール注入層を、第２キャリア注入層３４として電子注入層を採用し、第１キャリア注入層と発光層３２との間にインターレイヤー３３を設ければよい。
【００６３】
上述の機能層３０の構造は、上述の例に限らず、例えば、第１キャリア注入層と発光層３２との間に第１キャリア輸送層として電子輸送層を設けたり、第２キャリア注入層３４とインターレイヤー３３との間に第２キャリア輸送層としてホール輸送層を設けたりした構造でもよい。
【００６４】
また、機能層３０は、発光層３２と絶縁層３５とを含んでいればよく（つまり、機能層３０は、発光層３２と絶縁層３５とだけでもよく）、発光層３２および絶縁層３５以外の、第１キャリア注入層、第１キャリア輸送層、インターレイヤー３３、第２キャリア輸送層、第２キャリア注入層３４などは適宜設ければよい。
【００６５】
発光層３２は、第１電極層（第１電極）２０と第２電極層（第２電極）４０との間に所定の電圧が印加されると光を放射するように構成される。発光層３２は、単層構造でも多層構造でもよい。例えば、所望の発光色が白色の場合には、発光層中に赤色、緑色、青色の３種類のドーパント色素をドーピングするようにしてもよいし、青色正孔輸送性発光層と緑色電子輸送性発光層と赤色電子輸送性発光層との積層構造を採用してもよいし、青色電子輸送性発光層と緑色電子輸送性発光層と赤色電子輸送性発光層との積層構造を採用してもよい。
【００６６】
発光層３２の材料としては、例えば、ポリパラフェニレンビニレン誘導体、ポリチオフェン誘導体、ポリパラフェニレン誘導体、ポリシラン誘導体、ポリアセチレン誘導体など、ポリフルオレン誘導体、ポリビニルカルバゾール誘導体、色素体、金属錯体系発光材料を高分子化したものなどや、アントラセン、ナフタレン、ピレン、テトラセン、コロネン、ペリレン、フタロペリレン、ナフタロペリレン、ジフェニルブタジエン、テトラフェニルブタジエン、クマリン、オキサジアゾール、ビスベンゾキサゾリン、ビススチリル、シクロペンタジエン、クマリン、オキサジアゾール、ビスベンゾキサゾリン、ビススチリル、シクロペンタジエン、キノリン金属錯体、トリス（８−ヒドロキシキノリナート）アルミニウム錯体、トリス（４−メチル−８−キノリナート）アルミニウム錯体、トリス（５−フェニル−８−キノリナート）アルミニウム錯体、アミノキノリン金属錯体、ベンゾキノリン金属錯体、トリ−（ｐ−ターフェニル−４−イル）アミン、ピラン、キナクリドン、ルブレン、およびこれらの誘導体、あるいは、１−アリール−２，５−ジ（２−チエニル）ピロール誘導体、ジスチリルベンゼン誘導体、スチリルアリーレン誘導体、スチリルアミン誘導体、およびこれらの発光性化合物からなる基を分子の一部分に有する化合物などが挙げられる。また、上記化合物に代表される蛍光色素由来の化合物のみならず、いわゆる燐光発光材料、例えばイリジウム錯体、オスミウム錯体、白金錯体、ユーロピウム錯体などの発光材料、又はそれらを分子内に有する化合物若しくは高分子も好適に用いることができる。これらの材料は、必要に応じて、適宜選択して用いることができる。
【００６７】
発光層３２は、塗布法（例えば、スピンコート法、スプレーコート法、ダイコート法、グラビア印刷法、スクリーン印刷法など）のような湿式プロセスによって成膜することが好ましい。ただし、発光層３２の成膜方法は、塗布法に限らず、例えば、真空蒸着法、転写法などの乾式プロセスによって発光層３２を成膜してもよい。
【００６８】
電子注入層の材料は、例えば、フッ化リチウムやフッ化マグネシウムなどの金属フッ化物、塩化ナトリウム、塩化マグネシウムなどに代表される金属塩化物などの金属ハロゲン化物や、チタン、亜鉛、マグネシウム、カルシウム、バリウム、ストロンチウムなどの酸化物、などを用いることができる。これらの材料の場合、電子注入層は、真空蒸着法により形成することができる。
【００６９】
また、電子注入層の材料は、例えば、電子注入を促進させるドーパント（アルカリ金属など）を混合した有機半導体材料を用いることができる。このような材料の場合、電子注入層は、塗布法により形成することができる。
【００７０】
また、電子輸送層の材料は、電子輸送性を有する化合物の群から選定することができる。この種の化合物としては、Ａｌｑ3等の電子輸送性材料として知られる金属錯体や、フェナントロリン誘導体、ピリジン誘導体、テトラジン誘導体、オキサジアゾール誘導体などのヘテロ環を有する化合物などが挙げられるが、この限りではなく、一般に知られる任意の電子輸送材料を用いることが可能である。
【００７１】
ホール輸送層の材料としては、ＬＵＭＯ(Lowest Unoccupied Molecular Orbital)準位が小さい低分子材料や高分子材料を用いることができる。例えば、ポリビニルカルバゾール（ＰＶＣｚ）や、ポリピリジン、ポリアニリンなどの側鎖や主鎖に芳香族アミンを有するポリアリーレン誘導体などの芳香族アミンを含むポリマーなどが挙げられるが、これらに限定されるものではない。
【００７２】
なお、ホール輸送層の材料としては、例えば、４，４’−ビス［Ｎ−（ナフチル）−Ｎ−フェニル−アミノ］ビフェニル（α−ＮＰＤ）、Ｎ，Ｎ’−ビス（３−メチルフェニル）−（１，１’−ビフェニル）−４，４’−ジアミン（ＴＰＤ）、２−ＴＮＡＴＡ、４，４’，４”−トリス（Ｎ−（３−メチルフェニル）Ｎ−フェニルアミノ）トリフェニルアミン（ＭＴＤＡＴＡ）、４，４’−Ｎ，Ｎ’−ジカルバゾールビフェニル（ＣＢＰ）、スピロ−ＮＰＤ、スピロ−ＴＰＤ、スピロ−ＴＡＤ、ＴＮＢなどを用いることが可能である。
【００７３】
ホール注入層の材料としては、例えば、チオフェン、トリフェニルメタン、ヒドラゾリン、アミールアミン、ヒドラゾン、スチルベン、トリフェニルアミンなどを含む有機材料が挙げられる。具体的には、たとえば、ポリビニルカルバゾール、ポリエチレンジオキシチオフェン：ポリスチレンスルホネート（ＰＥＤＯＴ：ＰＳＳ）、ＴＰＤなどの芳香族アミン誘導体などで、これらの材料を単独で用いてもよいし、２種類以上の材料を組み合わせて用いてもよい。
【００７４】
このようなホール注入層は、塗布法（スピンコート法、スプレーコート法、ダイコート法、グラビア印刷法など）のような湿式プロセスによって成膜することができる。
【００７５】
インターレイヤー３３は、発光層３２側からの第２電極４０側への第１キャリア（ここでは、電子）の漏れを抑制する第１キャリア障壁（ここでは、電子障壁）としてのキャリアブロッキング機能（ここでは、電子ブロッキング機能）を有することが好ましく、更に、第２キャリア（ここでは、正孔）を発光層３２へ輸送する機能、発光層３２の励起状態の消光を抑制する機能などを有していることが好ましい。なお、本実施形態では、インターレイヤー３３が、発光層３２側からの電子の漏れを抑制する電子ブロッキング層を構成している。
【００７６】
有機エレクトロルミネッセンス素子では、インターレイヤー３３を設けることにより、発光効率の向上および長寿命化を図ることが可能となる。
【００７７】
インターレイヤー３３の材料としては、例えば、ポリアリールアミン若しくはその誘導体、ポリフルオレン若しくはその誘導体、ポリビニルカルバゾール若しくはその誘導体、トリフェニルジアミン誘導体などを用いることができる。
【００７８】
このようなインターレイヤー３３は、塗布法（スピンコート法、スプレーコート法、ダイコート法、グラビア印刷法など）のような湿式プロセスによって成膜することができる。
【００７９】
絶縁層３５の材料としては、例えば、ポリイミド、ノボラック樹脂、エポキシ樹脂などを用いることができる。このような絶縁層３５は、塗布法（スピンコート法、スプレーコート法、ダイコート法、グラビア印刷法など）のような湿式プロセスによって成膜することができる。
【００８０】
また、陰極は、機能層３０中に第１電荷である電子（第１キャリア）を注入するための電極である。第１電極２０が陰極の場合、陰極の材料としては、仕事関数の小さい金属、合金、電気伝導性化合物およびこれらの混合物からなる電極材料を用いることが好ましく、第１電極２０のエネルギー準位とＬＵＭＯ(Lowest Unoccupied Molecular Orbital)準位との差が大きくなりすぎないように仕事関数が１．９ｅＶ以上５ｅＶ以下のものを用いるのが好ましい。
【００８１】
陰極の電極材料としては、例えば、アルミニウム、銀、マグネシウム、金、銅、クロム、モリブデン、パラジウム、錫など、およびこれらと他の金属との合金、例えばマグネシウム−銀混合物、マグネシウム−インジウム混合物、アルミニウム−リチウム合金を例として挙げることができる。また、金属、金属酸化物など、およびこれらと他の金属との混合物、例えば、酸化アルミニウムからなる極薄膜（ここでは、トンネル注入により電子を流すことが可能な１ｎｍ以下の薄膜）とアルミニウムからなる薄膜との積層膜なども使用可能である。
【００８２】
陰極を反射電極とする場合、陰極の材料としては、発光層３２から放射される光に対する反射率が高く、且つ、抵抗率の低い金属が好ましく、アルミニウムや銀が好ましい。
【００８３】
なお、第１電極２０が、機能層３０中に第２電荷であるホール（第２キャリア）を注入するための電極である陽極を構成する場合、第１電極２０の材料としては、仕事関数の大きい金属を用いることが好ましく、第１電極２０のエネルギー準位とＨＯＭＯ（Highest Occupied Molecular Orbital）準位との差が大きくなりすぎないように仕事関数が４ｅＶ以上６ｅＶ以下のものを用いるのが好ましい。
【００８４】
第２電極４０は、金属の粉末と有機バインダとを含む電極からなる。換言すれば、第２電極（第２電極層）４０は、金属の粉末と有機バインダとの混合物を用いて形成される。この種の金属としては、例えば、銀、金、銅などを採用することができる。
【００８５】
これにより、有機エレクトロルミネッセンス素子は、第２電極４０が、導電性透明酸化物により形成された薄膜の場合に比べて、第２電極４０の抵抗率およびシート抵抗を小さくすることが可能となり、第２電極４０の低抵抗化により輝度むらを低減することが可能となる。なお、第２電極４０の導電性材料としては、金属の代わりに、合金や、カーボンブラックなどを用いることも可能である。
【００８６】
第２電極４０は、例えば、金属の粉末に有機バインダおよび有機溶剤を混合させたペースト（印刷インク）を、例えばスクリーン印刷法、グラビア印刷法などにより印刷して形成することができる。
【００８７】
有機バインダとしては、例えば、アクリル樹脂、ポリエチレン、ポリプロピレン、ポリエチレンテレフタレート、ポリメチルメタクリレート、ポリスチレン、ポリエーテルスルホン、ポリアリレート、ポリカーボネート樹脂、ポリウレタン、ポリアクリルニトリル、ポリビニルアセタール、ポリアミド、ポリイミド、ジアクリルフタレート樹脂、セルロース系樹脂、ポリ塩化ビニル、ポリ塩化ビニリデン、ポリ酢酸ビニル、その他の熱可塑性樹脂や、これらの樹脂を構成する単量体の２種以上の共重合体が挙げられるが、これらに限定されるものではない。
【００８８】
なお、本実施形態の有機エレクトロルミネッセンス素子では、第１電極２０の膜厚を８０〜２００ｎｍ、第１キャリア注入層の膜厚を５〜５０ｎｍ、発光層３２の膜厚を６０〜１００ｎｍ、インターレイヤー３３の膜厚を１５ｎｍ、第２キャリア注入層３４の膜厚を１０〜１００ｎｍ、絶縁層３５の膜厚を８０ｎｍにそれぞれ設定してあるが、これらの数値は一例であって、特に限定するものではない。
【００８９】
第２電極４０は、図１および図２に示すように、格子状（網状）に形成されており、複数（図２に示した例では、３６）の第１開口部４１を有している。ここで、図２に示した第２電極４０は、各第１開口部４１の各々の形状が正方形状である。要するに、図２に示した第２電極４０は、正方格子状に形成されている。
【００９０】
図２に示される第２電極４０では、配線パターン４０ａは、第１方向（図２における左右方向）に沿った複数の細線部４４（４４ａ）と、第１方向と直交する第２方向（図２における上下方向）に沿った複数の細線部４４（４４ｂ）とで構成されている。複数（図示例では７つ）の細線部４４ａは第２方向に沿って等間隔に配置されている。複数（図示例では７つ）の細線部４４ｂは第１方向に沿って等間隔に配置されている。複数の細線部４４ａは複数の細線部４４ｂと互いに直交している。図２に示される第２電極４０では、隣り合う細線部４４ａ，４４ａと、隣り合う細線部４４ｂ，４４ｂとで囲まれる空間が、第１開口部４１である。
【００９１】
第２電極４０は、第２電極４０を構成している正方格子状の電極パターン４０ａの寸法に関して、例えば、線幅Ｌ１（図３参照）を１μｍ〜１００μｍ、高さＨ１（図３参照）を５０ｎｍ〜１００μｍ、ピッチＰ１（図３参照）を１００μｍ〜２０００μｍとすればよい。
【００９２】
ただし、第２電極４０の電極パターン４０ａの線幅Ｌ１、高さＨ１およびピッチＰ１それぞれの数値範囲は、特に限定するものではなく、素子部１の平面サイズに基づいて適宜設定すればよい。
【００９３】
ここにおいて、第２電極４０の電極パターン４０ａの線幅Ｌ１については、発光層３２で発光する光の利用効率の観点からは狭い方が好ましく、第２電極４０の低抵抗化によって輝度むらを低減するという観点からは広い方が好ましいので、有機エレクトロルミネッセンス素子の平面サイズなどに基づいて適宜設定することが好ましい。
【００９４】
また、第２電極４０の高さＨ１については、第２電極４０の低抵抗化の観点、第２電極４０をスクリーン印刷法などの塗布法により形成する際の第２電極４０の材料の使用効率（材料使用効率）の観点、機能層３０から放射される光の放射角の観点などから、１００ｎｍ以上１０μｍ以下が、より好ましい。
【００９５】
また、本実施形態の有機エレクトロルミネッセンス素子では、第２電極４０における各第１開口部４１を、図１および図３に示したように、機能層３０から離れるにつれて開口面積が徐々に大きくなる開口形状としてある。
【００９６】
これにより、有機エレクトロルミネッセンス素子は、機能層３０から放射される光の広がり角を大きくすることが可能になり、輝度むらを、より低減することが可能となる。また、有機エレクトロルミネッセンス素子は、第２電極４０での反射損失や吸収損失を低減することが可能となり、外部量子効率のより一層の向上を図ることが可能となる。
【００９７】
第２電極４０を格子状の形状とする場合、各第１開口部４１の各々の形状は正方形状に限らず、例えば、長方形状や正三角形状や正六角形状の形状としてもよい。
【００９８】
第２電極４０は、各第１開口部４１の各々の形状が正三角形状の場合、三角格子状の形状となり、各第１開口部４１の各々の形状が正六角形状の場合、六角格子状の形状となる。
【００９９】
なお、第２電極４０は、格子状の形状に限らず、例えば、櫛形状の形状でもよいし、２つの櫛形状の電極パターンにより構成してもよい。すなわち、有機エレクトロルミネッセンス素子は、複数の第２電極４０を備えていてもよい。
【０１００】
また、第２電極４０は、第１開口部４１の数も特に限定するものではなく、複数に限らず、１つでもよい。例えば、第２電極４０を櫛形状の形状としたり、２つの櫛形状の電極パターンにより構成とした場合などは、第１開口部４１の数を１つとすることが可能である。
【０１０１】
また、第２電極４０は、例えば、図４に示すような平面形状としてもよい。すなわち、第２電極４０は、平面視において、電極パターン４０ａにおける直線状の細線部４４の線幅を一定として、第２電極４０における周部から中心部に近づくにつれて隣り合う細線部４４間の間隔が狭くなり第１開口部４１の開口面積が小さくなる形状としてもよい。
【０１０２】
図４に示される第２電極４０では、複数（図示例では９つ）の細線部４４ａは第２方向（図４における上下方向）に沿って、配線パターン４０ａの縁側よりも中心側において間隔が狭くなるように配置されている。複数（図示例では９つ）の細線部４４ｂは第１方向（図４における左右方向）に沿って、配線パターン４０ａの縁側よりも中心側において間隔が狭くなるように配置されている。
【０１０３】
有機エレクトロルミネッセンス素子は、第２電極４０の平面形状を図４のような平面形状とすることにより、図２のような平面形状とした場合に比べて、第２電極４０において第２端子部４７（図１参照）からの距離が周部よりも遠い中央部での発光効率を向上させることが可能となり、外部量子効率の向上を図ることが可能となる。
【０１０４】
また、有機エレクトロルミネッセンス素子は、第２電極４０の平面形状を図４のような形状とすることにより、図２のような平面形状とした場合に比べて、機能層３０のうち第１端子部および第２端子部４７からの距離が近い周部での電流集中を抑制することが可能となるから、長寿命化を図ることが可能となる。
【０１０５】
また、第２電極４０は、例えば、図５に示すような平面形状としてもよい。すなわち、第２電極４０は、平面視において、第２電極４０における最外周にある４つの第１細線部４２の線幅と、図５において左右方向の中央にある１つの第２細線部４３の線幅とを、第１細線部４２と第２細線部４３との間にある細線部（第３細線部）４４よりも幅広としてある。
【０１０６】
有機エレクトロルミネッセンス素子は、第２電極４０を図５のような平面形状とすることにより、図２のような平面形状の場合に比べて、第２電極４０において第２端子部４７（図１参照）からの距離が周部よりも遠い中央部での発光効率を向上させることが可能となり、外部量子効率の向上を図ることが可能となる。
【０１０７】
なお、第２電極４０は、図５のような平面形状とする場合、相対的に線幅の広い第１細線部４２および第２細線部４３の高さを第３細線部４４の高さよりも高くすることにより、第１細線部４２および第２細線部４３それぞれの、より一層の低抵抗化を図ることが可能となる。
【０１０８】
導電性層５０は、第２電極４０と絶縁層３５との間と、第２開口部３７とに亘って、第２電極４０と機能層３０とに接している。すなわち、導電性層５０は、図３に示すように、第２面３２ｂのうち開口部（第１開口部）４１から露出する領域（露出領域）３２ｃを覆う第１部位５０ａと、絶縁層３５と電極部４０ａとの間に介在される第２部位５０ｂと、を有する。
【０１０９】
また、導電性層５０は、導電性ナノ構造体と透明媒体とを含む透明導電膜、あるいは、機能層３０からの光を透過可能な厚みの金属薄膜、のいずれかにより構成することが好ましい。換言すれば、導電性層５０は、導電性ナノ構造体が混入された透明媒体を用いて形成される透明導電膜、あるいは、光（発光層３２から放射される光）を透過させることができる厚みの金属薄膜である。
【０１１０】
この導電性層５０は、第２電極４０から機能層３０への第２キャリアの注入経路としての機能を有している。第２キャリアは、第２電極４０が陽極の場合、正孔であり、第２電極４０が陰極の場合、電子である。
【０１１１】
ここで、導電性層５０および絶縁層３５がなくて第２電極４０直下が機能層３０の一部であり、導電性層５０の代わりに第１開口部４１が電気絶縁性の封止部９０の一部により埋め込まれている場合には、第２電極４０から機能層３０への第２キャリアの注入は、第２電極４０と機能層３０との接している界面のみを通して行われるものと推測される。
【０１１２】
これに対して、絶縁層３５および導電性層５０を設けた場合には、第２電極４０から機能層３０への第２キャリアの注入は、第２電極４０と導電性層５０との界面および導電性層５０と機能層３０との界面を通して行われることとなる。
【０１１３】
ここで、本実施形態の有機エレクトロルミネッセンス素子では、機能層３０が、第２電極４０の厚み方向への投影領域に絶縁層３５を備えているので、第２電極４０から機能層３０への第２キャリアの注入は、主に、第２電極４０と導電性層５０との界面、導電性層５０と機能層３０において絶縁層３５を除いた最表層（図１の例では、第２キャリア注入層３４）との界面、の２つの界面を通る経路で機能層３０への第２キャリアの注入が行われるものと推測される。
【０１１４】
ここで、導電性層５０の抵抗率が低いほど、第２電極４０から横方向への通電性が向上し、発光層３２に流れる電流の面内ばらつきを低減することが可能となり、輝度むらを低減することが可能となる。
【０１１５】
導電性ナノ構造体としては、導電性ナノ粒子や、導電性ナノワイヤなどを用いることができる。なお、導電性ナノ粒子の粒子径は１〜１００ｎｍであることが好ましい。また、導電性ナノワイヤの直径は１〜１００ｎｍであることが好ましい。
【０１１６】
導電性ナノ構造体の材料としては、例えば、銀、金、ＩＴＯ、ＩＺＯなどを採用することができる。
【０１１７】
透明媒体であるバインダとしては、例えば、アクリル樹脂、ポリエチレン、ポリプロピレン、ポリエチレンテレフタレート、ポリメチルメタクリレート、ポリスチレン、ポリエーテルスルホン、ポリアリレート、ポリカーボネート樹脂、ポリウレタン、ポリアクリルニトリル、ポリビニルアセタール、ポリアミド、ポリイミド、ジアクリルフタレート樹脂、セルロース系樹脂、ポリ塩化ビニル、ポリ塩化ビニリデン、ポリ酢酸ビニル、その他の熱可塑性樹脂や、これらの樹脂を構成する単量体の２種以上の共重合体が挙げられるが、これらに限定されるものではない。
【０１１８】
ただし、バインダとしては、ポリチオフェン、ポリアニリン、ポリピロール、ポリフェニレン、ポリフェニレンビニレン、ポリアセチレン、ポリカルバゾールなどの導電性高分子を用いることが好ましい。これらは単独で用いてもよいし、組み合わせて用いてもよい。
【０１１９】
導電性層５０は、バインダとして導電性高分子を採用することによって、導電性を、より向上させることが可能となる。また、バインダとしては、導電性を高めるために、例えば、スルホン酸、ルイス酸、プロトン酸、アルカリ金属、アルカリ土類金属などのドーパントをドーピングしたものを採用してもよい。
【０１２０】
また、導電性層５０を上述のように金属薄膜により構成する場合、金属薄膜の材料としては、例えば、銀、金などを採用することができる。この種の金属薄膜の厚みは、３０ｎｍ以下であればよいが、光透過性の観点からは２０ｎｍ以下が好ましく、１０ｎｍ以下が、より好ましい。ただし、厚みが薄くなりすぎると、第２電極４０から導電性層５０を通る経路での機能層３０へ第２キャリアの注入性を向上させる効果が低くなる。
【０１２１】
以上説明したように、本実施形態の有機エレクトロルミネッセンス素子では、第１電極２０および第２電極４０それぞれの抵抗率が、透明導電性酸化物の抵抗率よりも低く、第２電極４０が、機能層３０からの光取出し用の第１開口部４１を有している。さらに、本実施形態の有機エレクトロルミネッセンス素子は、機能層３０が、発光層３２の第２電極４０側において第２電極４０の厚み方向への投影領域にあり機能層３０からの光取出し用の第２開口部３７を有する絶縁層３５を含み、第２電極４０と絶縁層３５との間と、第２開口部３７とに亘って、第２電極４０と機能層３０とに接し且つ光透過性を有する導電性層５０が設けられている。
【０１２２】
換言すれば、本実施形態の有機エレクトロルミネッセンス素子は、発光層３２と、発光層３２の厚み方向（図１における上下方向）の第１面３２ａに配置される第１電極層（第１電極）２０と、発光層３２の厚み方向の第２面３２ｂに配置される第２電極層（第２電極）４０と、導電性層５０と、絶縁層３５と、を備える。発光層３２は、第１電極層２０と第２電極層４０との間に所定の電圧が印加されると光を放射するように構成される。第２電極層４０は、第２面３２ｂを覆う電極部（電極パターン）４０ａと、第２面３２ｂを露出させるように電極部４０ａに形成される開口部（第１開口部）４１と、を有する。導電性層５０は、光（発光層３２から放射された光）を透過させるように構成される。導電性層５０は、第２面３２ｂを覆うように第２電極層４０と第２面３２ｂとの間に介在される。絶縁層３５は、厚み方向（発光層３２の厚み方向）において電極部（電極パターン）４０ａと重なるように第２面３２ｂと導電性層５０との間に介在される。
【０１２３】
特に、本実施形態の有機エレクトロルミネッセンス素子では、第１電極層２０および第２電極層４０それぞれの材料の抵抗率が、透明導電性酸化物の抵抗率よりも低い。なお、透明導電性酸化物は、例えば、ＩＴＯ、ＡＺＯ、ＧＺＯ、ＩＺＯなどである。
【０１２４】
しかして、本実施形態の有機エレクトロルミネッセンス素子では、輝度むらの低減を図ることが可能で且つ外部量子効率の向上を図ることが可能となる。
【０１２５】
この有機エレクトロルミネッセンス素子においては、第２開口部３７における発光層３２から導電性層５０の表面までの高さ（第１高さ）が、発光層３２から第２電極４０の先端までの高さ（第２高さ）よりも低いことが好ましい。
【０１２６】
換言すれば、本実施形態の有機エレクトロルミネッセンス素子では、導電性層５０は、第２面３２ｂのうち開口部（第１開口部）４１から露出する領域３２ｃを覆う第１部位５０ａと、絶縁層３５と電極部４０ａとの間に介在される第２部位５０ｂと、を有する。第１部位５０ａの厚さは、絶縁層３５と第２部位５０ｂと電極部４０ａとの厚さの合計よりも小さい。
【０１２７】
ここで、図３の例について説明すれば、第１高さは、インターレイヤー３３の膜厚と第２キャリア注入層３４の膜厚と第２キャリア注入層３４直上の導電性層５０の膜厚との合計値である。また、第２高さは、インターレイヤー３３の膜厚と第２キャリア注入層３４の膜厚と絶縁層３５の膜厚と絶縁層３５上の導電性層５０の膜厚と第２電極４０の高さＨ１との合計値である。
【０１２８】
有機エレクトロルミネッセンス素子は、上述のように第１高さが第２高さよりも低いことにより、導電性層５０内での光損失を低減することが可能となり、外部量子効率の向上を図ることが可能となる。なお、導電性層５０の膜厚は、絶縁層３５の膜厚よりも大きくてもよい。
【０１２９】
また、この有機エレクトロルミネッセンス素子においては、第２電極４０が陽極であり、機能層３０が、発光層３２よりも第２電極４０側にある第２キャリア注入層３４としてのホール注入層を含んでいることが好ましい。
【０１３０】
換言すれば、本実施形態の有機エレクトロルミネッセンス素子は、ホール注入層（本実施形態では第２キャリア注入層）３４をさらに備える。第１電極層２０は、陰極である。第２電極層４０は、陽極である。ホール注入層３４は、発光層３２と導電性層５０との間に介在される。絶縁層３５は、ホール注入層３４と導電性層５０との間に位置する。なお、ホール注入層は、導電性層５０から発光層３２へのホールの移動を促進するように構成される。
【０１３１】
これにより、有機エレクトロルミネッセンス素子では、発光層３２へ第２キャリアであるホールを、より効率良く注入することが可能となり、結果的に外部量子効率の向上を図ることが可能となる。
【０１３２】
なお、本実施形態の有機エレクトロルミネッセンス素子においては、発光層３２とホール注入層３４との間には、発光層３２からホール注入層３４側への電子の漏れを抑制する電子ブロッキング層（本実施形態ではインターレイヤー）３３が介在される。
【０１３３】
（実施形態２）
本実施形態の有機エレクトロルミネッセンス素子は、実施形態１と略同じであり、図６に示すように、導電性層５０がホール注入機能を備え、機能層３０の絶縁層３５とインターレイヤー３３とが導電性層５０に接している点などが相違する。
【０１３４】
また、本実施形態の有機エレクトロルミネッセンス素子では、導電性層５０がホール注入機能を備えているので、実施形態１において説明した、ホール注入層としての第２キャリア注入層３４を設けていない。なお、実施形態１と同様の構成要素には同一の符号を付して説明を適宜省略する。
【０１３５】
ホール注入機能を備えた導電性層５０は、例えば、実施形態１において説明した導電性ナノ構造体と導電性高分子とにより形成することができる。また、ホール注入機能を備えた導電性層５０は、実施形態１において説明したホール注入層の材料に導電性ナノ構造体を混合させた複合膜により構成することもできる。
【０１３６】
本実施形態の有機エレクトロルミネッセンス素子では、第２電極４０が陽極であり、導電性層５０がホール注入機能を備え、機能層３０が、発光層３２よりも第２電極４０側にあり発光層３２側からの電子の漏れを抑制する電子ブロッキング層たるインターレイヤー３３を含んでおり、絶縁層３５とインターレイヤー３３とが導電性層５０に接している。
【０１３７】
換言すれば、本実施形態の有機エレクトロルミネッセンス素子は、電子ブロッキング（本実施形態ではインターレイヤー）３３をさらに備える。第１電極層２０は、陰極である。第２電極層４０は、陽極である。導電性層５０は、ホール注入層として機能するように構成される。電子ブロッキング層３３は、発光層３２と導電性層５０との間に介在される。絶縁層３５は、電子ブロッキング層（インターレイヤー）３３と導電性層５０との間に位置する。なお、電子ブロッキング層３３は、電子を通さないように構成される。したがって、電子ブロッキング層３３は、発光層３２から導電性層５０側への電子の漏れを抑制する。
【０１３８】
これにより、本実施形態の有機エレクトロルミネッセンス素子では、輝度むらを、より低減することが可能となる。
【０１３９】
実施形態１，２で説明した有機エレクトロルミネッセンス素子は、例えば、照明用の有機エレクトロルミネッセンス素子として好適に用いることができるが、照明用に限らず、他の用途に用いることも可能である。
【０１４０】
なお、実施形態１，２において説明した各図は、模式的なものであり、各構成要素の大きさや厚さそれぞれの比が、必ずしも実際のものの寸法比を反映しているとは限らない。
【図１】
2012160926.tif 000003
【図２】
2012160926.tif 000004
【図３】
2012160926.tif 000005
【図４】
2012160926.tif 000006
【図５】
2012160926.tif 000007
【図６】
2012160926.tif 000008
【図７】
2012160926.tif 000009
【図８】
2012160926.tif 000010
【国際調査報告】
2012160926.tif 000011
2012160926.tif 000012
2012160926.tif 000013
2012160926.tif 000014